(57)【要約】  Ｒ−Ｔ−Ｂ系焼結磁石の表面に、アトマイズ法で作製されたＲＬＭ合金（ＲＬはＮｄおよび／またはＰｒ、ＭはＣｕ、Ｆｅ、Ｇａ、Ｃｏ、Ｎｉ、Ａｌから選ばれる１種以上の元素）の粉末と、ＲＨ化合物（ＲＨはＤｙおよび／またはＴｂ）の粉末とを存在させた状態において、Ｒ−Ｔ−Ｂ系焼結磁石の焼結温度以下で熱処理を行う工程を含む。ＲＬＭ合金はＲＬを６５原子％以上含み、かつ、前記ＲＬＭ合金の融点は前記熱処理の温度以下である。熱処理は、ＲＬＭ合金の粉末とＲＨ化合物の粉末とが、ＲＬＭ合金：ＲＨ化合物＝９．６：０．４〜５：５の質量比率でＲ−Ｔ−Ｂ系焼結磁石の表面に存在する状態で行われる。
2016039353.tif 000002
【特許請求の範囲】
【請求項１】
Ｒ−Ｔ−Ｂ系焼結磁石を用意する工程と、
前記Ｒ−Ｔ−Ｂ系焼結磁石の表面に、アトマイズ法で作製されたＲＬＭ合金（ＲＬはＮｄおよび／またはＰｒ、ＭはＣｕ、Ｆｅ、Ｇａ、Ｃｏ、Ｎｉ、Ａｌから選ばれる１種以上の元素）の粉末と、ＲＨ化合物（ＲＨはＤｙおよび／またはＴｂ、ＲＨ化合物はＲＨ酸化物、ＲＨフッ化物、ＲＨ酸フッ化物から選ばれる一種以上）の粉末と、を存在させた状態でＲ−Ｔ−Ｂ系焼結磁石の焼結温度以下で熱処理する工程を含み、
前記ＲＬＭ合金はＲＬを５０原子％以上含み、かつ、前記ＲＬＭ合金の融点は前記熱処理の温度以下であり、
前記熱処理は、前記ＲＬＭ合金の粉末と前記ＲＨ化合物の粉末とが、ＲＬＭ合金：ＲＨ化合物＝９．６：０．４〜５：５の質量比率で前記Ｒ−Ｔ−Ｂ系焼結磁石の表面に存在する状態で行われる、Ｒ−Ｔ−Ｂ系焼結磁石の製造方法。
【請求項２】
前記Ｒ−Ｔ−Ｂ系焼結磁石の表面において、前記ＲＨ化合物の粉末に含まれるＲＨの質量は、前記表面の１ｍｍ2あたりで０．０３〜０．３５ｍｇである請求項１に記載のＲ−Ｔ−Ｂ系焼結磁石の製造方法。
【請求項３】
前記Ｒ−Ｔ−Ｂ系焼結磁石の表面にＲＬＭ合金粉末とＲＨ化合物粉末の混合粉末とバインダおよび/または溶媒を含むスラリーを塗布する工程を含む、請求項１または２に記載のＲ−Ｔ−Ｂ系焼結磁石の製造方法。
【請求項４】
前記Ｒ−Ｔ−Ｂ系焼結磁石の上面の表面にＲＬＭ合金粉末とＲＨ化合物粉末の混合粉末とバインダおよび/または溶媒を含むスラリーを塗布し、Ｒ−Ｔ−Ｂ系焼結磁石の前記表面に１粒子層以上のＲＬＭ合金粉末粒子層を形成する、請求項１から３のいずれかに記載のＲ−Ｔ−Ｂ系焼結磁石の製造方法。
【請求項５】
前記ＲＨ化合物はＲＨフッ化物および／またはＲＨ酸フッ化物である、請求項１から４のいずれかに記載のＲ−Ｔ−Ｂ系焼結磁石の製造方法。
【発明の詳細な説明】
【技術分野】
【０００１】
本発明は、Ｒ2Ｔ14Ｂ型化合物を主相として有するＲ−Ｔ−Ｂ系焼結磁石（Ｒは希土類元素、ＴはＦｅまたはＦｅとＣｏ）の製造方法に関する。
【背景技術】
【０００２】
Ｒ2Ｔ14Ｂ型化合物を主相とするＲ−Ｔ−Ｂ系焼結磁石は、永久磁石の中で最も高性能な磁石として知られており、ハードディスクドライブのボイスコイルモータ（ＶＣＭ）や、ハイブリッド車搭載用モータ等の各種モータや家電製品等に使用されている。【０００３】
Ｒ−Ｔ−Ｂ系焼結磁石は、高温で固有保磁力ＨcJ（以下、単に「ＨcJ」と表記する）が低下するため、不可逆熱減磁が起こる。不可逆熱減磁を回避するため、モータ用等に使用する場合、高温下でも高いＨcJを維持することが要求されている。【０００４】
Ｒ−Ｔ−Ｂ系焼結磁石は、Ｒ2Ｔ14Ｂ型化合物相中のＲの一部を重希土類元素ＲＨ（Ｄｙ、Ｔｂ）で置換すると、ＨcJが向上することが知られている。高温で高いＨcJを得るためには、Ｒ−Ｔ−Ｂ系焼結磁石中に重希土類元素ＲＨを多く添加することが有効である。しかし、Ｒ−Ｔ−Ｂ系焼結磁石において、Ｒとして軽希土類元素ＲＬ（Ｎｄ、Ｐｒ）を重希土類元素ＲＨで置換すると、ＨcJが向上する一方、残留磁束密度Ｂr（以下、単に「Ｂr」と表記する）が低下してしまうという問題がある。また、重希土類元素ＲＨは希少資源であるため、その使用量を削減することが求められている。【０００５】
そこで、近年、Ｂrを低下させないために、より少ない重希土類元素ＲＨによってＲ−Ｔ−Ｂ系焼結磁石のＨcJを向上させることが検討されている。例えば、重希土類元素ＲＨを効果的にＲ−Ｔ−Ｂ系焼結磁石に供給し拡散させる方法として、特許文献１〜４にＲＨ酸化物またはＲＨフッ化物と、各種金属ＭまたはＭの合金との混合粉末をＲ−Ｔ−Ｂ系焼結磁石の表面に存在させた状態で熱処理することによって、ＲＨやＭを効率よくＲ−Ｔ−Ｂ系焼結磁石に吸収させて、Ｒ−Ｔ−Ｂ系焼結磁石のＨcJを高める方法が開示されている。【０００６】
特許文献１には、Ｍ（ここでＭはＡｌ、Ｃｕ、Ｚｎから選ばれる１種又は２種以上）を含有する粉末とＲＨフッ化物の粉末の混合粉末を用いることが開示されている。また、特許文献２には、熱処理温度で液相となるＲＴＭＡＨ（ここでＭはＡｌ、Ｃｕ、Ｚｎ、Ｉｎ、Ｓｉ、Ｐなどから選ばれる１種または２種以上、Ａはホウ素または炭素、Ｈは水素）からなる合金の粉末を用いることが開示されており、この合金の粉末とＲＨフッ化物などの粉末との混合粉末でも良いと開示されている。【０００７】
特許文献３、特許文献４では、ＲＭ合金（ここでＭはＡｌ、Ｓｉ、Ｃ、Ｐ、Ｔｉなどから選ばれる１種または２種以上）の粉末またはＭ１Ｍ２合金（Ｍ１およびＭ２はＡｌ、Ｓｉ、Ｃ、Ｐ、Ｔｉなどから選ばれる１種または２種以上）の粉末と、ＲＨ酸化物との混合粉末を用いることによって熱処理時にＲＭ合金やＭ１Ｍ２合金によりＲＨ酸化物を部分的に還元し、より多量のＲを磁石内に導入することが可能であると開示されている。
【先行技術文献】
【特許文献】
【０００８】
【特許文献１】特開２００７−２８７８７４号公報
【特許文献２】特開２００７−２８７８７５号公報
【特許文献３】特開２０１２−２４８８２７号公報
【特許文献４】特開２０１２−２４８８２８号公報
【発明の概要】
【発明が解決しようとする課題】
【０００９】
特許文献１〜４に記載の方法は、より多量のＲＨを磁石内に拡散させることができるという点で注目に値する。しかしながら、これらの方法によれば、磁石表面に存在させたＲＨを有効にＨcJの向上に結びつけることができず、改良の余地がある。特に特許文献３では、ＲＭ合金とＲＨ酸化物の混合粉末を用いているが、その実施例を見る限り、ＲＭ合金の拡散によるＨcJの向上自体が大きく、ＲＨ酸化物を用いた効果はわずかであり、ＲＭ合金によるＲＨ酸化物の還元効果はあまり発揮されていないと思われる。【００１０】
本発明の実施形態は、磁石表面に存在させるＲＨの量を少なくし、かつ効果的に磁石内部に拡散させることによって、高いＨcJを有するＲ−Ｔ−Ｂ系焼結磁石を製造する方法を提供することができる。
【課題を解決するための手段】
【００１１】
本発明のＲ−Ｔ−Ｂ系焼結磁石の製造方法は、例示的な一態様において、用意したＲ−Ｔ−Ｂ系焼結磁石の表面にアトマイズ法で作製されたＲＬＭ合金（ＲＬはＮｄおよび／またはＰｒ、ＭはＣｕ、Ｆｅ、Ｇａ、Ｃｏ、Ｎｉ、Ａｌから選ばれる１種以上の元素）の粉末と、ＲＨ化合物（ＲＨはＤｙおよび／またはＴｂ、ＲＨ化合物はＲＨ酸化物、ＲＨフッ化物、ＲＨ酸フッ化物から選ばれる一種以上）の粉末と、を存在させた状態でＲ−Ｔ−Ｂ系焼結磁石の焼結温度以下で熱処理する工程を含む。ＲＬＭ合金はＲＬを５０原子％以上含み、その融点が前記熱処理の温度以下であり、ＲＬＭ合金の粉末とＲＨ化合物の粉末を、ＲＬＭ合金：ＲＨ化合物＝９．６：０．４〜５：５の質量比率でＲ−Ｔ−Ｂ系焼結磁石の表面に存在させて熱処理を行う。【００１２】
好ましい実施形態において、Ｒ−Ｔ−Ｂ系焼結磁石の表面に存在させる粉末中のＲＨの量が磁石表面１ｍｍ2あたり０．０３〜０．３５ｍｇである。【００１３】
ある実施形態において、Ｒ−Ｔ−Ｂ系焼結磁石の表面にＲＬＭ合金粉末とＲＨ化合物粉末の混合粉末とバインダおよび/または溶媒を含むスラリーを塗布する工程を含む。【００１４】
ある実施形態において、Ｒ−Ｔ−Ｂ系焼結磁石の上面の表面にＲＬＭ合金粉末とＲＨ化合物粉末の混合粉末とバインダおよび/または溶媒を含むスラリーを塗布し、Ｒ−Ｔ−Ｂ系焼結磁石表面に１粒子層以上のＲＬＭ合金粉末粒子層を形成する工程を含む。【００１５】
ある実施形態において、前記ＲＨ化合物はＲＨフッ化物および／またはＲＨ酸フッ化物である。
【発明の効果】
【００１６】
本発明の実施形態によれば、ＲＬＭ合金がＲＨ化合物を従来より高い効率で還元してＲＨをＲ−Ｔ−Ｂ系焼結磁石内部に拡散させることができるので、従来技術よりも少ないＲＨ量で従来技術と同等以上にＨcJを向上させることができる。
【図面の簡単な説明】
【００１７】
【図１】実施例における塗布層の断面ＳＥＭ写真を示す図である。
【図２】（ａ）はＳＥＭ像を示す図、（ｂ）〜（ｇ）は、それぞれ、Ｔｂ、Ｎｄ、フッ素、Ｃｕ、酸素、Ｆｅの元素マッピングを示す図、（ｈ）は、スラリー塗布層と磁石表面との接触界面の位置を模試的に示す図である。
【発明を実施するための形態】
【００１８】
本発明のＲ−Ｔ−Ｂ系焼結磁石の製造方法は、用意したＲ−Ｔ−Ｂ系焼結磁石の表面にアトマイズ法で作製されたＲＬＭ合金（ＲＬはＮｄおよび／またはＰｒ、ＭはＣｕ、Ｆｅ、Ｇａ、Ｃｏ、Ｎｉ、Ａｌから選ばれる１種以上の元素）の粉末と、ＲＨ化合物（ＲＨはＤｙおよび／またはＴｂ、ＲＨ化合物はＲＨ酸化物、ＲＨフッ化物、ＲＨ酸フッ化物から選ばれる一種以上）の粉末と、を存在させた状態でＲ−Ｔ−Ｂ系焼結磁石の焼結温度以下で熱処理する工程を含む。ＲＬＭ合金はＲＬを５０原子％以上含み、その融点が前記熱処理の温度以下であり、ＲＬＭ合金の粉末とＲＨ化合物の粉末を、ＲＬＭ合金：ＲＨ化合物＝９．６：０．４〜５：５の質量比率でＲ−Ｔ−Ｂ系焼結磁石の表面に存在させて熱処理を行う。
【００１９】
本発明者は、より少ないＲＨを有効に利用してＨcJを向上させる方法として、Ｒ−Ｔ−Ｂ系焼結磁石表面にＲＨ化合物を、熱処理中にＲＨ化合物を還元する拡散助剤とともに存在させて熱処理する方法が有効であると考えた。本発明者の検討の結果、特定のＲＬとＭの組み合わせの合金（ＲＬＭ合金）であって、ＲＬを５０原子％以上含み、その融点が熱処理温度以下であるＲＬＭ合金が、磁石表面に存在させたＲＨ化合物の還元能力に優れていることが見出された。なお、本明細書において、ＲＨを含有する物質を「拡散剤」、拡散剤のＲＨを還元して拡散し得る状態にする物質を「拡散助剤」と称する。
【００２０】
また、拡散剤と拡散助剤をＲ−Ｔ−Ｂ系焼結磁石表面に存在させるには、これらの混合粉末をバインダや溶媒と混合してスラリーとし、これをＲ−Ｔ−Ｂ系焼結磁石表面に塗布する方法が考えられるが、この場合、拡散助剤としてアトマイズ法で作製されたＲＬＭ合金の粉末を用いる方法が有効であることを見出した。拡散助剤の製造方法としては、組成の選択自由度が高く作製が容易であるという点から、急冷合金法が好適に採用されうるが、超急冷法などのロール急冷法によれば急冷した薄帯を粉砕する必要があるのに対し、アトマイズ法で作製された合金粉末は凝固時既に粉末の状態であるので粉砕の必要がなく、そのまま使用可能である。また、球状粉末であり、流動性に優れるため、スラリーを均一に塗布することができる。さらに、Ｒ−Ｔ−Ｂ系焼結磁石上面の表面にこのスラリーを塗布して静置することによって、ＲＬＭ合金粉末とＲＨ化合物粉末の沈降速度の差を利用してＲＬＭ合金粉末を優先的に沈降させ、ＲＬＭ合金粉末粒子層とＲＨ化合物粉末粒子層に分離させることができる。アトマイズ法で作製されたＲＬＭ合金の粉末は沈降速度が速く、Ｒ−Ｔ−Ｂ系焼結磁石に接した少なくとも１粒子層以上のＲＬＭ合金粉末粒子層を形成しやすいことがわかった。これには、アトマイズ法で作製されたＲＬＭ合金の粉末の粒子の形状が略球形であり、ＲＨ化合物粉末の粒子の形状とは大きく異なることが寄与していると考えられる。
【００２１】
こうして形成されたＲ−Ｔ−Ｂ系焼結磁石に接した少なくとも１粒子層以上のＲＬＭ合金粉末粒子層およびその上層にＲＨ化合物粉末粒子層を有するＲ−Ｔ−Ｂ系焼結磁石をＲＬＭ合金の融点以上の温度で熱処理することにより、溶融したＲＬＭ合金が効率よくＲＨ化合物を還元し、ＲＨをＲ−Ｔ−Ｂ系焼結磁石内部に拡散させることができることを見出した。さらに、ＲＨ化合物はＲＬＭ合金によって還元され、実質的にＲＨのみがＲ−Ｔ−Ｂ系焼結磁石内部に拡散すると考えられ、ＲＨ化合物がＲＨフッ化物やＲＨ酸フッ化物の場合も余分なフッ素はほとんどＲ−Ｔ−Ｂ系焼結磁石内部に拡散することが無いことがわかった。
【００２２】
以下、本発明の好ましい実施形態について詳細に説明する。
【００２３】
［Ｒ−Ｔ−Ｂ系焼結磁石母材］
まず、本発明では、重希土類元素ＲＨの拡散の対象とするＲ−Ｔ−Ｂ系焼結磁石母材を準備する。なお、本明細書では、わかりやすさのため、重希土類元素ＲＨの拡散の対象とするＲ−Ｔ−Ｂ系焼結磁石をＲ−Ｔ−Ｂ系焼結磁石母材と厳密に称することがあるが、「Ｒ−Ｔ−Ｂ系焼結磁石」の用語はそのような「Ｒ−Ｔ−Ｂ系焼結磁石母材」を含むものとする。このＲ−Ｔ−Ｂ系焼結磁石母材は公知のものが使用でき、例えば以下の組成を有する。
希土類元素Ｒ：１２〜１７原子％
Ｂ（Ｂ（ボロン）の一部はＣ（カーボン）で置換されていてもよい）：５〜８原子％
添加元素Ｍ´（Ａｌ、Ｔｉ、Ｖ、Ｃｒ、Ｍｎ、Ｎｉ、Ｃｕ、Ｚｎ、Ｇａ、Ｚｒ、Ｎｂ、Ｍｏ、Ａｇ、Ｉｎ、Ｓｎ、Ｈｆ、Ｔａ、Ｗ、Ｐｂ、およびＢｉからなる群から選択された少なくとも１種）：０〜２原子％
Ｔ（Ｆｅを主とする遷移金属元素であって、Ｃｏを含んでもよい）および不可避不純物：残部
ここで、希土類元素Ｒは、主として軽希土類元素ＲＬ（Ｎｄおよび／またはＰｒ）であるが、重希土類元素を含有していてもよい。なお、重希土類元素を含有する場合は、重希土類元素ＲＨであるＤｙおよびＴｂの少なくとも一方を含むことが好ましい。
【００２４】
上記組成のＲ−Ｔ−Ｂ系焼結磁石母材は、任意の製造方法によって製造される。
【００２５】
［拡散助剤］
拡散助剤としては、アトマイズ法で作製されたＲＬＭ合金の粉末を用いる。ＲＬとしてはＲＨ化合物を還元する効果の高い軽希土類元素が適しており、ＲＬはＮｄおよび／またはＰｒとする。またＭはＣｕ、Ｆｅ、Ｇａ、Ｃｏ、Ｎｉ、Ａｌから選ばれる１種以上の元素とする。中でもＮｄ−Ｃｕ合金やＮｄ−Ａｌ合金を用いると、ＮｄによるＲＨ化合物の還元能力が効果的に発揮され、ＨcJの向上効果がより高いので好ましい。また、ＲＬＭ合金はＲＬを５０原子％以上含み、かつ、その融点が熱処理温度以下の合金を用いる。ＲＬＭ合金はＲＬを６５原子％以上含むことが好ましい。ＲＬの含有割合が５０原子％以上のＲＬＭ合金は、ＲＬがＲＨ化合物を還元する能力が高く、かつ、融点が熱処理温度以下であるので熱処理時に溶融してＲＨ化合物を効率よく還元し、より高い割合で還元されたＲＨがＲ−Ｔ−Ｂ系焼結磁石中に拡散して少量でも効率よくＲ−Ｔ−Ｂ系焼結磁石のＨcJを向上させることができる。
【００２６】
アトマイズ法としては公知の方法が採用され得るが、遠心アトマイズ法、回転電極法、ガスアトマイズ法、プラズマアトマイズ法など、溶湯を粉化後雰囲気ガスにより冷却される方法が、球状粉末が得られるため好ましい。このうち、例えば遠心アトマイズ法では、ＲＬＭ合金の溶湯を高速で回転するディスク上に落下させて球状の粉末を作製する。遠心アトマイズ法では作製される粉末の粒度はディスクの回転速度や溶湯を流出するノズル径に依存し、数μｍから１００μｍ以上の粉末を作製することができるが、ＲＬＭ合金の粉末の粒度は、均一塗布を実現するという観点から、５００μｍ以下が好ましい。ＲＬＭ合金の粉末の粒度は１５０μｍ以下が好ましく、１００μｍ以下がより好ましい。ＲＬＭ合金粉末の粒度が小さすぎると、酸化しやすく。酸化防止の観点から、ＲＬＭ合金粉末の粒度の下限は５μｍ程度である。ＲＬＭ合金の粉末の粒度の典型例は、２０〜１００μｍである。なお、粉末の粒度は、例えば顕微鏡観察によって最も大きい粉末粒子と最も小さい粉末粒子の大きさを求めることによって測定すればよい。また、篩を用いて上限より大きい粉末と下限より小さい粉末を除去して用いることもできる。例えば目開き０．５０ｍｍのメッシュを使用して粉末を篩にかければ、粉末の粒度を５００μｍ以下に調整できる。
【００２７】
遠心アトマイズ法は、真球度が高く流動性、分散性に優れ、粒度が揃っている粉末が得られやすいので望ましい。
【００２８】
［拡散剤］
拡散剤としては、ＲＨ化合物（ＲＨはＤｙおよび／またはＴｂ、ＲＨ化合物はＲＨフッ化物、ＲＨ酸化物、ＲＨ酸フッ化物から選ばれる１種以上）の粉末を用いる。ＲＨ化合物粉末はＲＬＭ合金粉末よりも質量比率で等しいか少ないため、ＲＨ化合物粉末を均一に塗布するには、ＲＨ化合物粉末の粒度が小さいことが好ましい。本発明者の検討によれば、ＲＨ化合物の粉末の粒度は凝集した２次粒子の大きさにおいて２０μｍ以下が好ましく、１０μｍ以下がより好ましい。小さいものは１次粒子で数μｍ程度である。
【００２９】
拡散剤の製造方法は特に限定されない。例えばＲＨフッ化物の粉末は、ＲＨの水和物を含む溶液から沈殿によって作製することができるし、他の公知の方法によっても作製できる。
【００３０】
［塗布］
拡散剤と拡散助剤をＲ−Ｔ−Ｂ系焼結磁石表面に存在させる方法は特に限定されず、どのような方法であってもよいが、例えば、Ｒ−Ｔ−Ｂ系焼結磁石表面に、ＲＬＭ合金粉末とＲＨ化合物粉末の混合粉末とバインダおよび／または溶媒を混合して作製したスラリーを塗布する方法などであってもよい。本発明のＲＬＭ合金粉末はアトマイズ法で作製された球状粉末であるので非常に流動性に優れ、均一な塗布層を形成することができる。スラリーを塗布する方法については、例えば、ノズルからＲ−Ｔ−Ｂ系焼結磁石表面にスラリーを注出することによって塗布する方法や、スクリーンメッシュを通して塗布する方法などがあげられる。
【００３１】
また、Ｒ−Ｔ−Ｂ系焼結磁石の上面の表面に、アトマイズ法で作製されたＲＬＭ合金粉末とＲＨ化合物粉末の混合粉末とバインダおよび／または溶媒を均一に混合して作製したスラリーを塗布し静置することによって、ＲＬＭ合金粉末とＲＨ化合物粉末の沈降速度の差を利用してＲＬＭ合金粉末を優先的に沈降させてＲＬＭ合金粉末粒子層とＲＨ化合物粉末粒子層に分離させてもよい。それにより、Ｒ−Ｔ−Ｂ系焼結磁石表面に接した少なくとも１粒子層以上のＲＬＭ合金粉末粒子層とその上にＲＨ化合物粉末粒子層を形成することができる。なお、「Ｒ−Ｔ−Ｂ系焼結磁石の上面」とは、スラリーを塗布するときに鉛直方向の上側を向いているＲ−Ｔ−Ｂ系焼結磁石の面である。
【００３２】
Ｒ−Ｔ−Ｂ系焼結磁石の上面にスラリーを塗布するとき、Ｒ−Ｔ−Ｂ系焼結磁石に超音波等で振動を与えることによりＲＬＭ合金粉末粒子層とＲＨ化合物粉末粒子層の分離を促すこともできる。この時の粉末とバインダおよび／または溶媒との混合比率は質量比で５０：５０〜９５：５が望ましい。ＲＬＭ合金粉末の粒度を最大で１５０μｍ程度とし、ＲＨ化合物の粉末の粒度を２０μｍ以下とすることにより、ＲＬＭ合金粉末粒子層とＲＨ化合物粉末粒子層が分離しやすくなって、Ｒ−Ｔ−Ｂ系焼結磁石表面に接した少なくとも１粒子層以上のＲＬＭ合金粉末粒子層を形成しやすくなるので好ましい。Ｒ−Ｔ−Ｂ系焼結磁石の２面以上の表面にこのような層を形成する場合には、スラリーが塗布される面を上面としてＲ−Ｔ−Ｂ系焼結磁石の１面ずつにスラリーを塗布する。
【００３３】
このようにＲＬＭ合金粉末とＲＨ化合物粉末とが混合した状態のスラリーをＲ−Ｔ−Ｂ系焼結磁石に塗布し、その後、ＲＬＭ合金粉末粒子層とＲＨ化合物粉末粒子層とを分離する方法は、量産性に適している。この方法を実行するためには、ＲＬＭ合金粉末の粒度に比べてＲＨ化合物粉末の粒度を相対的に小さくすることが有効である。粒度は、任意の粒度測定方法によって決定され得る。例えば粒子を顕微鏡観察することによって粒度を測定し、ＲＬＭ合金粉末よりもＲＨ化合物粉末が小さければ、ＲＬＭ合金粉末とＲＨ化合物粉末の沈降速度に差が生じ、ＲＬＭ合金粉末粒子層とＲＨ化合物粉末粒子層とを分離することが可能である。
【００３４】
なお、本発明の方法においては、ＲＬＭ合金はその融点が熱処理温度以下であるため熱処理の際に溶融し、Ｒ−Ｔ−Ｂ系焼結磁石の表面は還元されたＲＨがＲ−Ｔ−Ｂ系焼結磁石内部に拡散しやすい状態になる。したがって、ＲＬＭ合金の粉末とＲＨ化合物の粉末とをＲ−Ｔ−Ｂ系焼結磁石の表面に存在させる前にＲ−Ｔ−Ｂ系焼結磁石の表面に対して酸洗などの特段の清浄化処理を行う必要はない。もちろん、そのような清浄化処理を行うことを排除するものではない。
【００３５】
粉末状態にあるＲＬＭ合金およびＲＨ化合物のＲ−Ｔ−Ｂ系焼結磁石の表面における存在比率（熱処理前）は、質量比率でＲＬＭ合金：ＲＨ化合物＝９．６：０．４〜５：５とする。存在比率はＲＬＭ合金：ＲＨ化合物＝９．５：０．５〜６：４であることがより好ましい。本発明は、ＲＬＭ合金およびＲＨ化合物の粉末以外の粉末（第三の粉末）がＲ−Ｔ−Ｂ系焼結磁石の表面に存在することを必ずしも排除しないが、第三の粉末がＲＨ化合物中のＲＨをＲ−Ｔ−Ｂ系焼結磁石の内部に拡散することを阻害しないように留意する必要がある。Ｒ−Ｔ−Ｂ系焼結磁石の表面に存在する粉末の全体に占める「ＲＬＭ合金およびＲＨ化合物」の粉末の質量比率は、７０％以上であることが望ましい。
【００３６】
本発明によれば、少ない量のＲＨで、効率的にＲ−Ｔ−Ｂ系焼結磁石のＨcJを向上させることが可能である。Ｒ−Ｔ−Ｂ系焼結磁石の表面に存在させる粉末中のＲＨの量は、磁石表面１ｍｍ2あたり０．０３〜０．３５ｍｇであることが好ましく、０．０５〜０．２５ｍｇであることが更に好ましい。
【００３７】
［拡散熱処理］
ＲＬＭ合金の粉末とＲＨ化合物の粉末とをＲ−Ｔ−Ｂ系焼結磁石の表面に存在させた状態で熱処理を行う。なお、熱処理の開始後、ＲＬＭ合金の粉末は溶融するため、ＲＬＭ合金が熱処理中に常に「粉末」の状態を維持する必要は無い。熱処理の雰囲気は真空または不活性ガス雰囲気が好ましい。熱処理温度はＲ−Ｔ−Ｂ系焼結磁石の焼結温度以下（具体的には例えば１０００℃以下）であり、かつ、ＲＬＭ合金の融点よりも高い温度である。熱処理時間は例えば１０分〜７２時間である。また前記熱処理の後必要に応じてさらに４００〜７００℃で１０分〜７２時間の熱処理を行ってもよい。
【００３８】
なお、処理容器とＲ−Ｔ−Ｂ系焼結磁石の溶着を防止するため、処理容器の底面またはＲ−Ｔ−Ｂ系焼結磁石を載置する台板にＹ2Ｏ3、ＺｒＯ2、Ｎｄ2Ｏ3などを塗布または散布してもよい。
【実施例】
【００３９】
［実験例１］
まず、公知の方法で、組成比Ｎｄ＝１３．４、Ｂ＝５．８、Ａｌ＝０．５、Ｃｕ＝０．１、Ｃｏ＝１．１、残部＝Ｆｅ（原子％）のＲ−Ｔ−Ｂ系焼結磁石を作製した。これを機械加工することにより、６．９ｍｍ×７．４ｍｍ×７．４ｍｍのＲ−Ｔ−Ｂ系焼結磁石母材を得た。得られたＲ−Ｔ−Ｂ系焼結磁石母材の磁気特性をＢ−Ｈトレーサーによって測定したところ、ＨcJは１０３５ｋＡ／ｍ、Ｂrは１．４５Ｔであった。なお、後述の通り、熱処理後のＲ−Ｔ−Ｂ系焼結磁石の磁気特性は、Ｒ−Ｔ−Ｂ系焼結磁石の表面を機械加工にて除去してから測定するので、Ｒ−Ｔ−Ｂ系焼結磁石母材もそれに合わせて、表面をさらにそれぞれ０．２ｍｍずつ機械加工にて除去し、大きさ６．５ｍｍ×７．０ｍｍ×７．０ｍｍとしてから測定した。なお、別途Ｒ−Ｔ−Ｂ系焼結磁石母材の不純物量をガス分析装置によって測定したところ、酸素が７６０質量ｐｐｍ、窒素が４９０質量ｐｐｍ、炭素が９０５質量ｐｐｍであった。【００４０】
次に表１に示す組成の拡散助剤を用意した。拡散助剤は遠心アトマイズ法によって作製された粒度１００μｍ以下の球状粉末（ふるいにより粒度１００μｍ超の粒子を除去したもの）を用いた。得られた拡散助剤の粉末と粒度１０μｍ以下の市販のＴｂＦ3粉末またはＤｙＦ3粉末またはＴｂ4Ｏ7粉末とポリビニルアルコール５質量％水溶液を拡散助剤と拡散剤が表１に示す混合質量比となるように、かつ、拡散助剤＋拡散剤とポリビニルアルコール水溶液を質量比２：１で混合してスラリーを得た。このスラリーを、Ｒ−Ｔ−Ｂ系焼結磁石母材の７．４ｍｍ×７．４ｍｍの２面に、Ｒ−Ｔ−Ｂ系焼結磁石表面（拡散面）１ｍｍ2あたりのＲＨ量が表１の値となるように塗布した。具体的には、Ｒ−Ｔ−Ｂ系焼結磁石母材の７．４ｍｍ×７．４ｍｍの上面にスラリーを塗布し、１分間静置後、８５℃で１時間乾燥した。その後Ｒ−Ｔ−Ｂ系焼結磁石母材を上下反転させ、同様にスラリーを塗布、静置、乾燥した。【００４１】
以下、本実施例で示す拡散助剤の融点は、ＲＬＭの二元系状態図で示される値を記載する。【００４２】
【表１】
2016039353.tif 000003
【００４３】
図１にサンプル５と同じ方法で作製したサンプルの塗布層の断面ＳＥＭ写真を示す。また、表２に図１中示した箇所のＥＤＸ分析の結果を示す。図１、表２からわかるように、拡散助剤の球状粉末が沈降し、Ｒ−Ｔ−Ｂ系焼結磁石母材の表面に接した１粒子層以上のＲＬＭ合金粉末粒子層が形成され、その上にＲＨフッ化物粉末粒子層が形成されているのがわかる。サンプル５以外の条件についても同様に同じ方法で作製した実施例のサンプルについて断面観察を行ったところ、同様にＲ−Ｔ−Ｂ系焼結磁石母材の表面に接した１粒子層以上のＲＬＭ合金粉末粒子層とその上にＲＨフッ化物又はＲＨ酸化物粉末粒子層が形成されているのが確認された。【００４４】
【表２】
2016039353.tif 000004
【００４５】
このスラリー塗布層を有するＲ−Ｔ−Ｂ系焼結磁石母材をＭｏ板上に配置し、処理容器に収容して蓋をした。この蓋は容器内外のガスの出入りを妨げるものではない。これを熱処理炉に収容し、１００ＰａのＡｒ雰囲気中、９００℃で４時間の熱処理を行った。熱処理は、室温から真空排気しながら昇温し、雰囲気圧力および温度が上記条件に達してから上記条件で行った。その後、いったん室温まで降温してからＲ−Ｔ−Ｂ系焼結磁石を回収した。回収したＲ−Ｔ−Ｂ系焼結磁石を処理容器に戻して再び熱処理炉に収容し、１０Ｐａ以下の真空中、５００℃で２時間の熱処理を行った。この熱処理も室温から真空排気しながら昇温し、雰囲気圧力および温度が上記条件に達してから上記条件で行った。その後、いったん室温まで降温してからＲ−Ｔ−Ｂ系焼結磁石を回収した。【００４６】
得られたＲ−Ｔ−Ｂ系焼結磁石の表面をそれぞれ０．２ｍｍずつ機械加工にて除去し、６．５ｍｍ×７．０ｍｍ×７．０ｍｍのサンプル１〜１２を得た。得られたサンプル１〜１２の磁気特性をＢ−Ｈトレーサーによって測定し、ＨcJとＢrの変化量を求めた。結果を表３に示す。【００４７】
【表３】
2016039353.tif 000005
【００４８】
拡散材としてＴｂ4Ｏ7粉末を使用したサンプル９では、Ｒ−Ｔ−Ｂ系焼結磁石がＭｏ板に溶着したため、そのままでは、Ｒ−Ｔ−Ｂ系焼結磁石の磁気特性を評価できなかった。そのため、サンプル９の磁気特性については、Ｒ−Ｔ−Ｂ系焼結磁石とＭｏ板との間にＹ2Ｏ3粉末をエタノールに混合して塗布後乾燥し、溶着が生じないようにした状態で作製したＲ−Ｔ−Ｂ系焼結磁石について測定した。【００４９】
表３からわかるように、本発明の製造方法によるＲ−Ｔ−Ｂ系焼結磁石はＢrが低下することなくＨcJが大きく向上しているが、本発明で規定する混合質量比よりもＲＨ化合物が多いサンプル１はＨcJの向上は本発明に及ばないことがわかった。また、ＲＬＭ合金粉末粒子層１層のみのサンプル１０、ＲＨ化合物粉末粒子層１層のみのサンプル１１、１２もＨcJの向上が本発明に及ばないことがわかった。【００５０】
さらに、サンプル５と同じ条件で熱処理まで行い表面の機械加工を行っていない磁石を作製した。この磁石について、ＥＰＭＡ（電子線マイクロアナライザ）によって、スラリー塗布層と磁石表面との接触界面の断面元素マッピング分析を行った。結果を図２に示す。図２（ａ）はＳＥＭ像であり、図２（ｂ）〜（ｇ）はそれぞれ、Ｔｂ、Ｎｄ、フッ素、Ｃｕ、酸素、Ｆｅの元素マッピングである。図２（ｈ）は、スラリー塗布層と磁石表面との接触界面の位置を模試的に示す図である。【００５１】
図２からわかるようにスラリー塗布層と磁石表面との接触界面より上ではフッ素がＮｄ、酸素とともに検出され、フッ素が検出された部分のＴｂの検出量は極めて少ないものであった。一方、接触界面より下部（磁石内部）ではフッ素は検出されず、Ｔｂが検出された。このことから、本発明の製造方法によるＲ−Ｔ−Ｂ系焼結磁石のＨcJが大きく向上しているのは、拡散助剤であるＲＬＭ合金がＲＨフッ化物を還元してＲＬがフッ素と結びつき、還元されたＲＨが磁石内部に拡散し、効率よくＨcJの向上に寄与していることによると考えられる。また、フッ素が磁石内部に殆ど検出されない、即ち磁石内部にフッ素が侵入しないことは、Ｂrを顕著に低下させない要因とも考えられる。【００５２】
［実験例２］
表４に示す組成の拡散助剤（遠心アトマイズ法によって作製された粒度５０μｍ以下の球状粉末）を使用し表４で示す混合比でＴｂＦ3粉末と混合した混合粉末を用いること以外は実験例１と同様にしてサンプル１３〜２０を得た。得られたサンプル１３〜２０の磁気特性をＢ−Ｈトレーサーによって測定し、ＨcJとＢrの変化量を求めた。結果を表５に示す。【００５３】
【表４】
2016039353.tif 000006
【００５４】
【表５】
2016039353.tif 000007
【００５５】
表５からわかるように、実験例１で使用した拡散助剤と組成が異なる拡散助剤を使用した場合（サンプル１４、１５、１７〜２０）も、本発明の製造方法によるＲ−Ｔ−Ｂ系焼結磁石ではＢrが低下することなくＨcJが大きく向上することがわかった。しかしながら、ＲＬＭ合金の融点が熱処理温度（９００℃）を超えるサンプル１３、およびＲＬが５０原子％未満の拡散助剤を使用したサンプル１６のＨcJの向上は本発明に及ばないことがわかった。【００５６】
なお、上記実施例（サンプル１４、１５、１７〜２０）については、同じ方法でスラリー塗布、静置、乾燥を行ったサンプルについて、実験例１のサンプルと同様断面ＳＥＭ観察を行って、Ｒ−Ｔ−Ｂ系焼結磁石母材の表面に接した１粒子層以上のＲＬＭ合金粉末粒子層とその上にＲＨ化合物粒子の層が形成されていることを確認した。【００５７】
［実験例３］
表６に示す組成の拡散助剤を使用し、拡散助剤と拡散剤の混合質量比およびＲ−Ｔ−Ｂ系焼結磁石表面（拡散面）１ｍｍ2あたりのＲＨ量が表６の値となるように塗布したこと以外は実験例１と同様にしてサンプル２１〜２６を得た。サンプル２４は、実験例１において好ましい結果が得られなかったサンプル１（本発明で規定する混合質量比よりもＲＨ化合物が多いもの）と同じ拡散助剤と拡散剤、混合質量比で、Ｒ−Ｔ−Ｂ系焼結磁石表面（拡散面）１ｍｍ2あたりのＲＨ量を表６に示す値に増やしたものであり、サンプル２５は、実験例２において好ましい結果が得られなかったサンプル１６（ＲＬが５０原子％未満の拡散助剤を使用したもの）と同じ拡散助剤と拡散剤、混合質量比で、Ｒ−Ｔ−Ｂ系焼結磁石表面（拡散面）１ｍｍ2あたりのＲＨ量を表６に示す値に増やしたものであり、サンプル２６は拡散助剤としてＲＨＭ合金を用いたものである。得られたサンプル２１〜２６の磁気特性をＢ−Ｈトレーサーによって測定し、ＨcJとＢrの変化量を求めた。結果を表７に示す。なお、それぞれの表には比較対象の実施例としてサンプル５の値を示している。【００５８】
【表６】
2016039353.tif 000008
【００５９】
【表７】
2016039353.tif 000009
【００６０】
表７からわかるように、Ｒ−Ｔ−Ｂ系焼結磁石表面（拡散面）１ｍｍ2あたりのＲＨ量が表６で示した値となるように拡散助剤と拡散剤を塗布した場合にも本発明の製造方法によるＲ−Ｔ−Ｂ系焼結磁石ではＢrが低下することなくＨcJが大きく向上することがわかった。またこれらの実施例サンプルについても、同じ方法でスラリー塗布、静置、乾燥を行ったサンプルについて断面ＳＥＭ観察を行って、Ｒ−Ｔ−Ｂ系焼結磁石母材の表面に接した１粒子層以上のＲＬＭ合金粉末粒子層とその上にＲＨ化合物粒子の層が形成されていることを確認した。【００６１】
また、本発明で規定する混合質量比率よりもＲＨ化合物が多いサンプル２４では、本発明の製造方法によるＲ−Ｔ−Ｂ系焼結磁石と同等にＨcJを向上させることができた。しかし、Ｒ−Ｔ−Ｂ系焼結磁石表面（拡散面）１ｍｍ2あたりのＲＨ量が本発明のＲ−Ｔ−Ｂ系焼結磁石よりも大きく、同等にＨcJを向上させるためには本発明よりも多くのＲＨを要し、少量のＲＨでＨcJを向上させるという効果が得られなかった。また、ＲＬが５０原子％未満の拡散助剤を使用したサンプル２５では、拡散助剤のＲＬの割合が少ないため、Ｒ−Ｔ−Ｂ系焼結磁石表面（拡散面）１ｍｍ2あたりのＲＨ量を増やしても本発明の製造方法によるＲ−Ｔ−Ｂ系焼結磁石と同等にＨcJを向上させることができなかった。また、拡散助剤としてＲＨＭ合金を用いたサンプル２６は本発明の製造方法によるＲ−Ｔ−Ｂ系焼結磁石と同等にＨcJを向上させることができたが、Ｒ−Ｔ−Ｂ系焼結磁石表面（拡散面）１ｍｍ2あたりのＲＨ量が本発明のＲ−Ｔ−Ｂ系焼結磁石よりも格段に大きく、同等にＨcJを向上させるためには本発明よりも多くのＲＨを要し、少量のＲＨでＨcJを向上させるという効果が得られなかった。【００６２】
［実験例４］
組成がＮｄ70Ｃｕ30（原子％）の拡散助剤（遠心アトマイズ法によって作製された粒度１５０μｍ以下の球状粉末）とＴｂＦ3粉末（拡散剤）を、拡散助剤：拡散剤が９：１となるように混合してスラリーを作製し、表８に示す条件で熱処理を行ったこと以外は、実験例１と同様にしてサンプル２７〜２９を得た。得られたサンプル２７〜２９の磁気特性をＢ−Ｈトレーサーによって測定し、ＨcJとＢrの変化量を求めた。結果を表９に示す。【００６３】
【表８】
2016039353.tif 000010
【００６４】
【表９】
2016039353.tif 000011
【００６５】
表９からわかるように、表８で示した様々な熱処理条件で熱処理を行った場合も、本発明の製造方法によるＲ−Ｔ−Ｂ系焼結磁石ではＢrが低下することなくＨcJが大きく向上することがわかった。【００６６】
［実験例５］
Ｒ−Ｔ−Ｂ系焼結磁石母材を表１０に示す組成、焼結温度、不純物量、および磁気特性のものとしたこと以外はサンプル５と同様にしてサンプル３０〜３３を得た。得られたサンプル３０〜３３の磁気特性をＢ−Ｈトレーサーによって測定し、ＨcJとＢrの変化量を求めた。結果を表１１に示す。【００６７】
【表１０】
2016039353.tif 000012
【００６８】
【表１１】
2016039353.tif 000013
【００６９】
表１１からわかるように、表１０で示した様々なＲ−Ｔ−Ｂ系焼結磁石母材を使用した場合も、本発明の製造方法によるＲ−Ｔ−Ｂ系焼結磁石はＢrが低下することなくＨcJが大きく向上することがわかった。【００７０】
［実験例６］
酸フッ化物を含有する拡散剤を使用し、表１２に示す拡散助剤と表１２に示す混合質量比で混合した混合粉末を用いること以外は、実験例１と同様にしてサンプル３６を得た。得られたサンプル３６の磁気特性をＢ−Ｈトレーサーによって測定し、ＨcJとＢrの変化量を求めた。結果を表１３に示す。表１３には、比較のため、拡散剤としてＴｂＦ3を用いて同じ条件でサンプルを作製したサンプル４の結果も示している。【００７１】
【表１２】
2016039353.tif 000014
【００７２】
【表１３】
2016039353.tif 000015
【００７３】
以下、サンプル３６で用いた酸フッ化物を含有する拡散剤を説明する。参考のため、サンプル４他で用いたＴｂＦ3についても言及する。【００７４】
サンプル３６の拡散剤粉末、およびサンプル４の拡散剤粉末について、ガス分析により、酸素量および炭素量を測定した。サンプル４の拡散剤粉末は、ＴｂＦ3を用いた他のサンプルで使用した拡散剤粉末と同じである。【００７５】
サンプル４の拡散材粉末の酸素量が４００ｐｐｍであったが、サンプル３６の拡散材粉末の酸素量は４０００ｐｐｍであった。炭素量は双方とも１００ｐｐｍ未満であった。【００７６】
それぞれの拡散剤粉末の断面観察および成分分析をＳＥＭ−ＥＤＸで行った。サンプル３６は酸素量の多い領域と酸素量の少ない領域に分かれていた。サンプル４では、そのような酸素量の異なる領域は見られなかった。【００７７】
サンプル４、３６の各々の成分分析結果を表１４に示す。【００７８】
【表１４】
2016039353.tif 000016
【００７９】
サンプル36の酸素量の多い領域には、ＴｂＦ3を製造する過程で生成したＴｂ酸フッ化物が残っていたと考えられる。計算による酸フッ化物の割合は、質量比率で１０％程度であった。【００８０】
表１３の結果から、酸フッ化物が一部に残存するＲＨフッ化物を使用したサンプルにおいても、ＲＨフッ化物を使用したサンプルと同等にＨcJが向上していることがわかる。【００８１】
［実験例７］
拡散助剤を常温大気中に５０日間放置することにより、表面を酸化させた拡散助剤を用意した。この点以外はサンプル５と同様にしてサンプル３７を作製した。なお、５０日間の放置後の拡散助剤は、放置前に１８００ｐｐｍであった酸素含有量が４７００ｐｐｍに上昇した。【００８２】
Ｒ−Ｔ−Ｂ系焼結磁石母材を、相対湿度９０％、温度６０℃の雰囲気に１００時間放置し、その表面に多数の赤錆を発生させた。そのようなＲ−Ｔ−Ｂ系焼結磁石母材を用いたこと以外は、サンプル５と同様にしてサンプル３８を作製した。得られたサンプル３７、３８の磁気特性をＢ−Ｈトレーサーによって測定し、ＨcJとＢrの変化量を求めた。結果を表１５に示す。表１５には比較としてサンプル５の結果も示している。【００８３】
【表１５】
2016039353.tif 000017
【００８４】
表１５から、拡散助剤およびＲ−Ｔ−Ｂ系焼結磁石母材の表面が酸化されていても、ＨcJの向上にはほとんど影響しないことがわかった。
【産業上の利用可能性】
【００８５】
本発明によるＲ−Ｔ−Ｂ系焼結磁石の製造方法は、より少ない重希土類元素ＲＨによってＨcJを向上させたＲ−Ｔ−Ｂ系焼結磁石を提供し得る。
【図１】
2016039353.tif 000018
【図２】
2016039353.tif 000019
【国際調査報告】
2016039353.tif 000020
2016039353.tif 000021
2016039353.tif 000022
2016039353.tif 000023